(57)【特許請求の範囲】
【請求項１】
磁界に対する抵抗変化の感度が互いに異なる複数の磁気抵抗効果素子が、導電性のスペーサを介して積層された磁気抵抗効果素子集合体と、
前記磁気抵抗効果素子集合体の抵抗値を検出する抵抗読み出し回路と、を備え、
導体を流れる電流の強度を検出する電流検出装置であって、
前記複数の磁気抵抗効果素子のそれぞれは、
前記導体を流れる電流が誘起する磁界に対して、磁化方向が固定された第１磁性層と、
絶縁膜および金属膜の一方を介して前記第１磁性層に積層され、前記導体を流れる電流が誘起した磁界の方向に磁化方向が追従する第２磁性層と、を有し、
前記複数の磁気抵抗効果素子のそれぞれにおける第２磁性層のうち、少なくとも１つの第２磁性層について、絶縁膜または金属膜とは反対側の界面に、磁気異方性を誘起するキャップ層を設けることにより、前記複数の磁気抵抗効果素子の磁界に対する抵抗変化の感度を互いに異ならしめる
電流検出装置。
【請求項２】
磁界に対する抵抗変化の感度が互いに異なる複数の磁気抵抗効果素子が、導電性のスペーサを介して積層された磁気抵抗効果素子集合体と、
前記磁気抵抗効果素子集合体の抵抗値を検出する抵抗読み出し回路と、を備え、
導体を流れる電流の強度を検出する電流検出装置であって、
前記複数の磁気抵抗効果素子のそれぞれは、
前記導体を流れる電流が誘起する磁界に対して、磁化方向が固定された第１磁性層と、
絶縁膜および金属膜の一方を介して前記第１磁性層に積層され、前記導体を流れる電流が誘起した磁界の方向に磁化方向が追従する第２磁性層と、を有し、
前記複数の磁気抵抗効果素子のそれぞれにおける第２磁性層について、絶縁膜または金属膜とは反対側の界面に、磁気異方性を誘起するキャップ層を互いに異なる膜厚で設けることにより、前記複数の磁気抵抗効果素子の磁界に対する抵抗変化の感度を互いに異ならしめる
電流検出装置。
【請求項３】
前記複数の磁気抵抗効果素子のそれぞれにおける第２磁性層のうち、少なくとも１つの第２磁性層について、磁化方向が積層した膜面に対して仰角を有し、外部からの磁界が存在しない場合に、その仰角を４５度よりも大きくすることにより、前記複数の磁気抵抗効果素子の磁界に対する抵抗変化の感度を互いに異ならしめる
請求項１または請求項２に記載の電流検出装置。
【請求項４】
請求項１から請求項３までの何れか１項に記載された電流検出装置を用いた磁界検出装置であって、
前記導体を流れる電流が誘起する磁界によって外部磁界を相殺する位置に配置され、そのときの電流の強度を検出することにより、磁界の強度を検出する
磁界検出装置。
【発明の詳細な説明】
【技術分野】
【０００１】
この発明は、導体を流れる電流の強度を検出する電流検出装置、およびこれを用いた磁界検出装置に関する。
【背景技術】
【０００２】
近年、磁気抵抗効果素子として、従来の異方性磁気抵抗効果素子等よりも磁気抵抗比（ＭＲ比：ｍａｇｎｅｔｏ−ｒｅｓｉｓｔａｎｃｅ  ｒａｔｉｏ）が大きい、トンネル磁気抵抗効果（ＴＭＲ：Ｔｕｎｎｅｌ  Ｍａｇｎｅｔｏ−Ｒｅｓｉｓｔａｎｃｅ  ｅｆｆｅｃｔ）素子や巨大磁気抵抗効果（ＧＭＲ：Ｇｉａｎｔ  Ｍａｇｎｅｔｏ−Ｒｅｓｉｓｔａｎｃｅ  ｅｆｆｅｃｔ）素子が開発され、センサや磁気ヘッド、磁気記録装置等への応用が進められている。
【０００３】
なお、ＴＭＲ素子やＧＭＲ素子を用いたセンサとしては、導体を流れる電流が誘起する磁界を検出することで、導体を流れる電流の強度を検出する電流検出装置や、この電流検出装置を磁界中に配置し、その磁界を打ち消す磁界を発生するように導体を配置して導体に電流を流し、そのときの電流強度を検出することで、磁界の強度を検出する磁界検出装置がある。
【０００４】
ここで、磁気抵抗（ＭＲ：ｍａｇｎｅｔｏ−ｒｅｓｉｓｔａｎｃｅ）効果とは、外部磁界の強度および向きに応じて物質の抵抗が変化する現象である。そのため、地磁気等微小な磁界を検出したり、微小電流が誘起する磁界を検出したりすることによる電流検出や、磁気記録媒体に磁化方向として高密度に記録された情報の読み出し等に活用される。
【０００５】
また、ＧＭＲ素子は、強磁性体膜、金属膜および強磁性体膜の多層構造からなり、ＴＭＲ素子は、強磁性体膜、絶縁膜および強磁性体膜の多層構造からなる。これらの磁気抵抗効果素子において、一方の強磁性体膜は、外部磁界に対して磁化方向が変化しない第１磁性層、すなわち固定層である。これに対して、第１磁性層と金属膜または絶縁膜を隔てて反対側に積層された強磁性体膜は、外部磁界の方向に磁化方向が回転する第２磁性層、すなわちフリー層である。
【０００６】
このとき、外部磁界によって、第１磁性層と第２磁性層とのスピンの向きを、平行、すなわち０°から反平行、すなわち１８０°までの間で変化させることで、ＧＭＲ素子の場合には、金属膜と強磁性膜との界面での電子の散乱確率が変化することに起因する抵抗変化が生じる。一方、ＴＭＲ素子の場合には、絶縁膜を隔てた二種類の強磁性膜の間のトンネル電流が変化することで抵抗が変化する。そのため、磁界の変化を、素子の抵抗変化として検出することが可能となる。
【０００７】
これらの磁気抵抗効果素子における固定層は、磁化方向を固定するために、強磁性層と交換結合される。一方、固定層と金属膜または絶縁膜を隔てた第２磁性層は、外部磁界に対して自由に動くことが出来るスピンバルブ構造とすることが一般的に用いられている。スピンバルブ構造の磁気抵抗効果素子は、第２磁性層と第１磁性層との磁気的な結合を弱め、フリー層磁化の外部磁界に対する感度を高めることが可能であるため、高感度な磁界検出が可能となる。
【０００８】
また、ＴＭＲ素子およびＧＭＲ素子は、磁界に対して高感度に抵抗変化するため、電流が誘起する磁界を検出することで、この磁界を介して微小電流を精度良く検出することが可能である。このとき、導体を流れる電流が誘起する磁界を、磁気抵抗効果素子を用いて検出するためには、素子と検出対象電流が流れる導体とを接近させる必要がある。これは、検出対象の電流が作る磁界と環境雑音磁界として存在する磁界とのＳ／Ｎ比を大きくしなければならないためである。
【０００９】
しかしながら、感度の高い磁気抵抗効果素子は、トレードオフとして検出可能な磁界範囲、すなわちダイナミックレンジが小さくなる。これは、磁気抵抗効果素子が有する最大のＭＲ比は、第１磁性層材料および第２磁性層の材料に依存して決まるためである。したがって、強度の大きく異なる電流を測定する場合には、感度の異なる磁気抵抗効果素子を複数用意するか、または導体からの距離を調節して、導体を流れる電流が誘起する磁界の強度を変化させることで、電流に対する磁気抵抗効果素子の抵抗変化の感度を実質的に調整する必要がある。
【００１０】
ここで、電流検出範囲を拡大するために、検出可能な磁界範囲が互いに等しい磁気抵抗効果素子を、検出対象電流が流れる導体の幅方向に対し、その中央部および端部に配置した電流センサが提案されている（例えば、特許文献１参照）。
【００１１】
この電流センサにおいて、導体を流れる電流が誘起する磁界成分のうち、幅方向と平行な磁界成分は、中央部で最大となり、端部に向かうに連れて低下する。したがって、中央部および端部に磁気抵抗効果素子を配置することで、電流に対する抵抗変化を実質的に変化させることができ、電流強度に応じて読み出す磁気抵抗効果素子を切り替えることで、より広いダイナミックレンジを確保している。
【先行技術文献】
【特許文献】
【００１２】
【特許文献１】国際公開第２０１２／０２９４３９号
【発明の概要】
【発明が解決しようとする課題】
【００１３】
しかしながら、従来技術には、以下のような課題がある。
すなわち、特許文献１の電流センサを用いて半導体スイッチング素子や半導体メモリ等の微細素子に流れる電流を検出する場合には、これらの微細素子の配線近傍に複数の磁気抵抗効果素子を配置することが困難となる。これは、配置可能な空間が僅少である上、複数箇所に配置すると、検出対象電流の誘起する磁界と、それ以外の配線を流れる電流が誘起する磁界と、雑音磁界との分別が困難になり、測定精度が悪化するためである。
【００１４】
ここで、スイッチング素子のオン電流やメモリセルの書き込み電流を検出することは、素子の制御電流や消費電流を監視するために重要である。また、スイッチング素子のリーク電流をモニタリングすることは、素子劣化の検出に有用である。さらに、メモリセルにおいても、微細化に伴いリーク電流の増加が顕著化しており、消費電流量をモニタリングすることが必要である。
【００１５】
ところが、リーク電流とオン電流とでは、強度が大きく異なるため、リーク電流を検出可能な磁気抵抗効果素子では、オン電流が流れたときに電流誘起磁界に対する抵抗値が飽和し、オン電流の強度を検出することができない。また、上述したように、スイッチング素子やメモリセルの周辺に感度の異なる複数の磁気抵抗効果素子を配置しようとすると、空間が僅少であるため、磁気抵抗効果素子を配置することが困難であったり、配置場所が異なるため、磁気抵抗効果素子に印加される磁界分布が異なったりするという問題がある。
【００１６】
この発明は、上記のような課題を解決するためになされたものであり、積層方向から見たときの面積を変化させることなく、検出可能電流のダイナミックレンジを拡大するとともに、測定精度を向上させることができる電流検出装置およびこれを用いた磁界検出装置を得ることを目的とする。
【課題を解決するための手段】
【００１７】
この発明に係る電流検出装置は、磁界に対する抵抗変化の感度が互いに異なる複数の磁気抵抗効果素子が、導電性のスペーサを介して積層された磁気抵抗効果素子集合体と、磁気抵抗効果素子集合体の抵抗値を検出する抵抗読み出し回路と、を備え、導体を流れる電流の強度を検出する電流検出装置であって、複数の磁気抵抗効果素子のそれぞれは、導体を流れる電流が誘起する磁界に対して、磁化方向が固定された第１磁性層と、絶縁膜および金属膜の一方を介して第１磁性層に積層され、導体を流れる電流が誘起した磁界の方向に磁化方向が追従する第２磁性層と、を有し、複数の磁気抵抗効果素子のそれぞれにおける第２磁性層のうち、少なくとも１つの第２磁性層について、絶縁膜または金属膜とは反対側の界面に、磁気異方性を誘起するキャップ層を設けることにより、複数の磁気抵抗効果素子の磁界に対する抵抗変化の感度を互いに異ならしめるものである。
【発明の効果】
【００１８】
この発明に係る電流検出装置によれば、磁界に対する抵抗変化の感度が互いに異なる複数の磁気抵抗効果素子が、導電性のスペーサを介して積層された磁気抵抗効果素子集合体を備え、複数の磁気抵抗効果素子のそれぞれは、導体を流れる電流が誘起する磁界に対して、磁化方向が固定された第１磁性層と、絶縁膜および金属膜の一方を介して第１磁性層に積層され、導体を流れる電流が誘起した磁界の方向に磁化方向が追従する第２磁性層と、を有する。
そのため、積層方向から見たときの面積を変化させることなく、検出可能電流のダイナミックレンジを拡大するとともに、測定精度を向上させることができる。
【図面の簡単な説明】
【００１９】
【図１】この発明の実施の形態１、３〜６に係る電流検出装置におけるＴＭＲ素子集合体と導体との関係を示す斜視図である。
【図２】図１をＩ−Ｉ線で切断した、この発明の実施の形態１に係るＴＭＲ素子集合体を示す断面図である。
【図３】この発明の実施の形態１に係る第１ＴＭＲ素子における磁界と抵抗との関係を示す説明図である。
【図４】この発明の実施の形態１に係る第２ＴＭＲ素子における磁界と抵抗との関係を示す説明図である。
【図５】この発明の実施の形態１に係るＴＭＲ素子集合体における磁界と抵抗との関係を示す説明図である。
【図６】この発明の実施の形態１に係る電流検出装置の概略回路構成を示す斜視図である。
【図７】この発明の実施の形態２に係る電流検出装置におけるＴＭＲ素子集合体と導体との関係を示す斜視図である。
【図８】図７をＩＩ−ＩＩ線で切断した、この発明の実施の形態２に係るＴＭＲ素子集合体を示す断面図である。
【図９】この発明の実施の形態２に係る第１ＴＭＲ素子における磁界と抵抗との関係を示す説明図である。
【図１０】この発明の実施の形態２に係る第２ＴＭＲ素子における磁界と抵抗との関係を示す説明図である。
【図１１】この発明の実施の形態２に係る第３ＴＭＲ素子における磁界と抵抗との関係を示す説明図である。
【図１２】この発明の実施の形態２に係るＴＭＲ素子集合体における磁界と抵抗との関係を示す説明図である。
【図１３】この発明の実施の形態２に係る電流検出装置の概略回路構成を示す斜視図である。
【図１４】図１をＩ−Ｉ線で切断した、この発明の実施の形態３に係るＴＭＲ素子集合体を簡略化して示す断面図である。
【図１５】図１をＩ−Ｉ線で切断した、この発明の実施の形態４に係るＴＭＲ素子集合体を簡略化して示す断面図である。
【図１６】図１をＩ−Ｉ線で切断した、この発明の実施の形態５に係るＴＭＲ素子集合体を簡略化して示す断面図である。
【図１７】図１をＩ−Ｉ線で切断した、この発明の実施の形態６に係るＴＭＲ素子集合体を簡略化して示す断面図である。
【図１８】この発明の実施の形態６に係るＴＭＲ素子集合体における各フリー層の磁化方向を示す説明図である。
【図１９】この発明の実施の形態９に係る磁界検出装置の概略回路構成を示す斜視図である。
【図２０】この発明の実施の形態９に係る磁界検出装置の処理を示すフローチャートである。
【発明を実施するための形態】
【００２０】
以下、この発明に係る電流検出装置およびこれを用いた磁界検出装置の好適な実施の形態につき図面を用いて説明するが、各図において同一、または相当する部分については、同一符号を付して説明する。なお、以下の実施の形態では、磁気抵抗効果素子としてＴＭＲ素子を挙げて説明するが、スピンバルブ型ＧＭＲ素子を用いた場合であっても、同様の効果を得ることができる。また、この発明は、積層方向に対して垂直に読み出し電流を印加することで動作する構造を有する超格子型ＧＭＲ素子や、グラニュラー型ＴＭＲ素子にも適用することが可能である。
【００２１】
実施の形態１．
図１は、この発明の実施の形態１に係る電流検出装置におけるＴＭＲ素子集合体と導体との関係を示す斜視図である。図１において、ＴＭＲ素子集合体１は、下部電極１００と上部電極２００との間に設けられている。また、ＴＭＲ素子集合体１の下方には、導体２は配置され、導体２に検出対象電流３が流れている。
【００２２】
ＴＭＲ素子集合体１は、磁界に対する抵抗変化の感度が互いに異なる第１ＴＭＲ素子４および第２ＴＭＲ素子６が、スペーサ５を介して積層されて構成されている。ここで、第１ＴＭＲ素子４および第２ＴＭＲ素子６は、それぞれスピンバルブ型構造を有し、第１ＴＭＲ素子４の方が、第２ＴＭＲ素子６よりも感度が高いものとする。
【００２３】
なお、ＴＭＲ素子の第１磁性層の磁化方向と第２磁性層の磁界方向とが平行である場合のＴＭＲ素子の抵抗値をＲｍｉｎとし、反平行である場合の抵抗値をＲｍａｘとする。このとき、ＴＭＲ素子の磁界に対するＭＲ比は、次式（１）のように定義される。
【００２４】
（Ｒｍａｘ−Ｒｍｉｎ）／Ｒｍｉｎ×１００  ［％］      ・・・（１）
【００２５】
また、この発明の実施の形態１において、ＴＭＲ素子の第１磁性層、すなわち固定層の磁化方向は、ＴＭＲ素子の長手方向と直交する方向に固定されている。この方向に磁界を印加した場合に、第２磁性層、すなわちフリー層の磁化方向が第１磁性層の磁化方向と平行になるときの磁界強度を、ＴＭＲ素子の磁界に対する抵抗変化が飽和する磁界として、Ｈｋと表記する。このとき、ＴＭＲ素子の磁界に対する抵抗変化の感度は、次式（２）のように定義される。
【００２６】
（Ｒｍａｘ−Ｒｍｉｎ）／Ｒｍｉｎ×１００／２Ｈｋ  ［％／Ｏｅ］  ・・・（２）
【００２７】
図２は、図１をＩ−Ｉ線で切断した、この発明の実施の形態１に係るＴＭＲ素子集合体を示す断面図である。図２において、第１ＴＭＲ素子４は、下部電極１００側から、シード層４１、反強磁性層４２、強磁性層４３、スペーサ４４、固定層である強磁性層４５、絶縁膜であるバリア層４６、フリー層である強磁性層４７が積層されて構成されている。
【００２８】
また、第１ＴＭＲ素子４と第２ＴＭＲ素子６との間には、導電性のスペーサ５が積層されており、第１ＴＭＲ素子４の最上部と、第２ＴＭＲ素子６の最下部とは、電気的に接続されている。
【００２９】
また、第２ＴＭＲ素子６は、下部電極１００側から、シード層６１、反強磁性層６２、強磁性層６３、スペーサ６４、固定層である強磁性層６５、絶縁膜であるバリア層６６、フリー層である強磁性層６７が積層されて構成されている。
【００３０】
第１ＴＭＲ素子４および第２ＴＭＲ素子６は、連続して成膜された後、エッチングによって、積層方向から見たときに長方形状または楕円形状となるように加工されている。また、その長手方向が、導体２の延びている方向に沿うように配置されている。
【００３１】
また、第１ＴＭＲ素子４および第２ＴＭＲ素子６の磁化方向が固定された強磁性層４５および強磁性層６５は、それぞれ同じ方向に固定されており、その固定方向は、導体２が延びている方向と直交する方向である。
【００３２】
図３は、この発明の実施の形態１に係る第１ＴＭＲ素子における磁界と抵抗との関係を示す説明図であり、図４は、この発明の実施の形態１に係る第２ＴＭＲ素子における磁界と抵抗との関係を示す説明図である。図３、４において、第１ＴＭＲ素子４の飽和磁界をＨｋ１と表記し、第２ＴＭＲ素子６の飽和磁界をＨｋ２と表記する。
【００３３】
また、第１ＴＭＲ素子４および第２ＴＭＲ素子６において、外部磁界方向に合わせて自由に回転する強磁性層４７および強磁性層６７の磁化方向が、それぞれ強磁性層４５および強磁性層６５の磁化方向と平行となるときの第１ＴＭＲ素子４および第２ＴＭＲ素子６の抵抗が互いに等しくＲｍｉｎであり、反平行となるときの抵抗が互いに等しくＲｍａｘであると仮定する。ただし、これは、原理の説明のために簡単な例を示したものであり、抵抗値をこの関係に制限するものではない。
【００３４】
このとき、第１ＴＭＲ素子４と第２ＴＭＲ素子６との直列抵抗において、磁界に対する抵抗変化は、図３、４で示した第１ＴＭＲ素子４および第２ＴＭＲ素子６の磁界に対する抵抗変化を足し合わせた特性となる。
【００３５】
したがって、第１ＴＭＲ素子４の飽和磁界Ｈｋ１よりも小さい磁界範囲においては、第１ＴＭＲ素子４が磁界に対して抵抗変化するため、ＴＭＲ素子集合体１の磁界に対する抵抗変化は、第２ＴＭＲ素子６よりも大きく感度が高められる。
【００３６】
一方、第１ＴＭＲ素子４の飽和磁界Ｈｋ１よりも大きく、第２ＴＭＲ素子６の飽和磁界Ｈｋ２よりも小さい磁界範囲においては、第１ＴＭＲ素子４は実質的に抵抗変化しないが、第２ＴＭＲ素子６が磁界に対して抵抗変化するため、第１ＴＭＲ素子４の測定可能磁界範囲よりも広い範囲の磁界を検出することが可能である。
【００３７】
図５は、この発明の実施の形態１に係るＴＭＲ素子集合体における磁界と抵抗との関係を示す説明図である。このように、この発明の実施の形態１に係る電流検出装置は、ＴＭＲ素子集合体１を用いることで、電流が誘起する磁界がＨｋ１よりも小さくなるような微小な電流範囲においては、精度よく検出することが可能であり、一方、電流が誘起する磁界がＨｋ１より大きくなる電流範囲においても、出力が飽和することなく検出することが可能である。
【００３８】
図６は、この発明の実施の形態１に係る電流検出装置の概略回路構成を示す斜視図である。図６は、電流検出装置の抵抗読み出し回路の配線図を示している。図６において、第１ＴＭＲ素子４の下部に接続されている下部電極１００と、第２ＴＭＲ素子６の上部に接続されている上部電極２００との間に直流電流源２５０を接続し、定電流を印加する。
【００３９】
また、電圧計２５１を用いて下部電極１００と上部電極２００と間の電位差を測定する。このとき、下部電極１００と上部電極２００との間に発生する電圧の磁界に対する変化は、ＴＭＲ素子集合体１の磁界に対する抵抗変化に対応している。
【００４０】
また、導体２には、検出対象である電流を供給する電流負荷２５２が直列に接続されており、導体２を流れる電流が誘起する磁界がＴＭＲ素子集合体１に印加される。ここで、ＴＭＲ素子集合体１に印加される磁界は、導体２を流れる電流の強度に比例するため、ＴＭＲ素子集合体１の抵抗値を検出することで、導体２を流れる電流の強度を検出することが可能となる。
【００４１】
このとき、例えば、既知の電流を供給した場合のＴＭＲ素子集合体１の抵抗値をあらかじめ記録しておくことで、未知の電流が流れたときのＴＭＲ素子集合体１の抵抗値と、あらかじめ採取したＴＭＲ素子集合体１の電流に対する抵抗変化とを比較することにより、電流の検出が容易に行われる。
【００４２】
以上のように、実施の形態１によれば、磁界に対する抵抗変化の感度が互いに異なる複数の磁気抵抗効果素子が、導電性のスペーサを介して積層された磁気抵抗効果素子集合体を備え、複数の磁気抵抗効果素子のそれぞれは、導体を流れる電流が誘起する磁界に対して、磁化方向が固定された第１磁性層と、絶縁膜および金属膜の一方を介して第１磁性層に積層され、導体を流れる電流が誘起した磁界の方向に磁化方向が追従する第２磁性層と、を有する。
そのため、積層方向から見たときの面積を変化させることなく、検出可能電流のダイナミックレンジを拡大するとともに、測定精度を向上させることができる。
【００４３】
すなわち、この発明の実施の形態１に係る電流検出装置は、検出対象電流が流れる導体と、導体の上部または下部に配置された磁気抵抗効果素子からなる電流検出装置で、磁気抵抗効果素子は、磁界に対する抵抗変化の感度が異なる複数の磁気抵抗効果素子が積層された構造を有し、導体を流れる電流が誘起する磁界による磁気抵抗効果素子の抵抗変化を読み出すことで導体に流れる電流強度を検出する。
【００４４】
これにより、電流検出装置の電流検出感度を低下させることなく検出可能な電流強度の範囲、すなわちダイナミックレンジを拡大することができる。また、電流検出装置を構成する磁気抵抗効果素子の、積層方向から見たときの面積が変化することがないため、従来の方法では困難であった条件においても、検出対象電流のダイナミックレンジの拡大が容易に実現できる。
【００４５】
従来、検出電流のダイナミックレンジを拡大するためには、電流が流れる導体から磁気抵抗効果素子の位置を遠ざけたり、感度の異なる複数の素子を配置したりする必要があった。そのため、前者では、検出対象の電流から磁気抵抗効果素子を遠ざけることによるＳ／Ｎ比の低下があり、後者では、複数の感度を持つ磁気抵抗効果素子の作製において工数が増加し、コストアップにつながるという課題があった。
【００４６】
また、メモリアレイやパワー半導体素子のように、素子が集積化された構造を持つデバイスを流れる電流を検出する場合には、磁気抵抗効果素子を配置可能な空間が狭隘であるため、複数配置すること自体が困難であった。
【００４７】
これに対して、この発明の実施の形態１に係る電流検出装置によれば、実質的な電流検出装置の大きさである、積層方向から見たときの磁気抵抗効果素子の面積を変化させず、検出電流のダイナミックレンジの拡大を実現することが可能である。
【００４８】
実施の形態２．
図７は、この発明の実施の形態２に係る電流検出装置におけるＴＭＲ素子集合体と導体との関係を示す斜視図である。図７において、導体２の上部に配置されたＴＭＲ素子集合体１ａは、磁界に対する抵抗変化の感度が互いに異なる３個のＴＭＲ素子７ａ〜７ｃから構成されている。なお、ＴＭＲ素子の数は、４個以上であってもよい。
【００４９】
図８は、図７をＩＩ−ＩＩ線で切断した、この発明の実施の形態２に係るＴＭＲ素子集合体を示す断面図である。図８において、３個のＴＭＲ素子７ａ〜７ｃは、スペーサ５を挟んで連続して成膜された後、エッチングによって、積層方向から見たときに長方形状または楕円形状となるように加工されている。
【００５０】
具体的には、ＴＭＲ素子集合体１ａは、磁界に対する抵抗変化の感度が互いに異なる第１ＴＭＲ素子７ａ、第２ＴＭＲ素子７ｂおよび第３ＴＭＲ素子７ｃが、スペーサ５を介して積層されて構成されている。ここで、第１ＴＭＲ素子７ａ、第２ＴＭＲ素子７ｂおよび第３ＴＭＲ素子７ｃは、それぞれスピンバルブ型構造を有し、感度が高い順に第１ＴＭＲ素子７ａ、第２ＴＭＲ素子７ｂ、第３ＴＭＲ素子７ｃである。
【００５１】
図９は、この発明の実施の形態２に係る第１ＴＭＲ素子における磁界と抵抗との関係を示す説明図であり、図１０は、この発明の実施の形態２に係る第２ＴＭＲ素子における磁界と抵抗との関係を示す説明図であり、図１１は、この発明の実施の形態２に係る第３ＴＭＲ素子における磁界と抵抗との関係を示す説明図である。
【００５２】
図９〜１１において、第１ＴＭＲ素子７ａの飽和磁界をＨｋ１と表記し、第２ＴＭＲ素子７ｂの飽和磁界をＨｋ２と表記し、第３ＴＭＲ素子７ｃの飽和磁界をＨｋ３と表記する。また、ＴＭＲ素子７ａ〜７ｃにおいて、固定層とフリー層との磁化方向が平行であるときの抵抗値はＲｍｉｎであり、反平行となるときの抵抗値はＲｍａｘであり、それぞれ互いに等しい値を有する。ただし、これは、説明するために定めた便宜上の値であり、ＴＭＲ素子集合体１ａを構成するそれぞれのＴＭＲ素子７ａ〜７ｃの抵抗値の関係を制限するものではない。
【００５３】
このとき、第１ＴＭＲ素子７ａと第２ＴＭＲ素子７ｂと第３ＴＭＲ素子７ｃとの直列抵抗において、磁界に対する抵抗変化は、図９〜１１で示した第１ＴＭＲ素子７ａ、第２ＴＭＲ素子７ｂおよび第３ＴＭＲ素子７ｃの磁界に対する抵抗変化を足し合わせた特性となる。
【００５４】
図１２は、この発明の実施の形態２に係るＴＭＲ素子集合体における磁界と抵抗との関係を示す説明図である。図１２から、それぞれのＴＭＲ素子７ａ〜７ｃの飽和磁界Ｈｋ１、Ｈｋ２、Ｈｋ３において、感度が変化することが分かる。すなわち、感度が異なる範囲を、検出対象電流が取りうる範囲の分布に一致させることで、各電流強度を精度よく検出することができる。
【００５５】
例えば、半導体スイッチング素子においては、素子を流れる電流の強度には、複数のモードがある。ここで、このモードを、リーク電流、オン電流、渦電流と３段階であると想定すると、それぞれのモード間では、想定される電流のダイナミックレンジが大きく異なる。このとき、それぞれのモードのダイナミックレンジをカバーできる程度のＴＭＲ素子を積層し、直列抵抗として読みだすことで、電流強度に応じて感度が自動的に調節された電流検出装置を実現することが可能である。
【００５６】
図１３は、この発明の実施の形態２に係る電流検出装置の概略回路構成を示す斜視図である。図１３は、電流検出装置の抵抗読み出し回路の配線図を示している。図１３においても、上述した実施の形態１と同様にして、下部電極１００と上部電極２００と間の電位差を測定することで、ＴＭＲ素子集合体１ａの電流に対する抵抗変化を検出することができる。
【００５７】
そのため、ダイナミックレンジを拡大したり、複数の感度を持つＴＭＲ素子を構成したりするために必要な読み出し回路を増加させることなく、ＴＭＲ素子が１個の場合と同じ回路で読み出せるため、回路の簡略化を実現することが可能である。
【００５８】
以上のように、実施の形態２によれば、ＴＭＲ素子を積層方向から見たときの面積を増加させることなく、電流検出装置に３段階以上の感度を与えることが可能になる。したがって、導体を流れる電流の強度に複数の偏りがある場合に、それぞれの電流強度の範囲で感度が高い電流検出装置を実現することが可能となる。
【００５９】
実施の形態３．
図１４は、図１をＩ−Ｉ線で切断した、この発明の実施の形態３に係るＴＭＲ素子集合体を簡略化して示す断面図である。図１４において、矢印は、それぞれ第１ＴＭＲ素子４の磁化方向が固定された第１磁性層の磁化方向１４３ａ、磁化方向が回転する第２磁性層の磁化方向１４３ｂ、第２ＴＭＲ素子６の第１磁性層の磁化方向１４３ｃ、および第２磁性層の磁化方向１４３ｄを示している。
【００６０】
この発明の実施の形態３では、ＴＭＲ素子の感度を調整する方法について説明する。一般的に、ＴＭＲ素子の磁界に対する抵抗変化の感度は、フリー層の膜厚を小さくすると減少する。なお、感度と単に表記した場合には、磁界に対する抵抗変化の感度を示すものとする。
【００６１】
これは、ＴＭＲ素子のフリー層において、バリア層、およびフリー層のバリア層とは反対側の界面に積層されるキャップ層の界面近傍において、磁化の状態が変化することに起因する。具体的には、界面近傍では、フリー層の磁化の大きさや、磁化の向きやすい方向である磁気異方性が変化する。
【００６２】
また、これらは、界面で接する材質の結晶構造に誘起される磁気異方性や、界面で接する積層膜物質とのミキシングによる磁気特性の変質に起因する。ここで、磁気異方性の変化は、固定層磁化と平行方向を向くフリー層磁化を減少させることでＭＲ比を減少させ、感度を低くする。また、磁気特性の変質は、フリー層の単位体積あたりの磁化量を減少させ、結果としてＭＲ比を低下させることで、感度を低くする。したがって、フリー層を薄くすることで界面の影響を受ける割合を増大させ、感度を低下させることが可能となる。
【００６３】
このとき、第１ＴＭＲ素子４および第２ＴＭＲ素子６のフリー層の膜厚を相対的に変化させ、第１ＴＭＲ素子４のフリー層の膜厚１４１を、第２ＴＭＲ素子６のフリー層の膜厚１４２よりも相対的に大きくすることで、第１ＴＭＲ素子４を高感度にし、第２ＴＭＲ素子６を相対的に低感度にすることが可能となる。
【００６４】
以上のように、実施の形態３によれば、ＴＭＲ素子の感度を調整するために、追加的な材料を使用する必要がなく、かつ同一の材料の膜厚を変化させることのみにより、感度を調整することが可能である。
【００６５】
感度を調整するために、追加的な材料を用いないことは、成膜時間を除く成膜条件の管理が不要となるという利点がある。また、膜厚を変更することで作製できるため、感度を調整するための追加工程や追加費用が発生しないという利点がある。
【００６６】
実施の形態４．
図１５は、図１をＩ−Ｉ線で切断した、この発明の実施の形態４に係るＴＭＲ素子集合体を簡略化して示す断面図である。図１５において、互いに感度の異なる第１ＴＭＲ素子４および第２ＴＭＲ素子６のフリー層の膜厚は互いに等しいが、第２ＴＭＲ素子６の第２磁性層のバリア層とは反対側の界面に、キャップ層１５０として酸化マグネシウムＭｇＯが積層されている。
【００６７】
ここで、ＭｇＯとフリー層との界面においては、ＭｇＯ結晶構造により誘起される磁気異方性によって、フリー層の磁化方向が積層方向と垂直となる方向を向く。そのため、キャップ層１５０としてＭｇＯを積層することで、フリー層の磁化方向が膜面に対して垂直な方向に引き寄せられ、結果としてフリー層磁化が膜面に対して傾く効果が得られる。
【００６８】
したがって、固定層の磁化方向と平行となる磁化を減少させることができ、かつ外部磁界から膜面内成分の磁化が減少することでＭＲが減少し、さらに磁界による磁化回転が起こりにくくなってダイナミックレンジを拡大することが可能になる。これに加えて、ＭｇＯをキャップ層１５０に用いることで、ＴＭＲ素子の感度におけるフリー層の膜厚依存性を緩和することが可能である。
【００６９】
以上のように、実施の形態４によれば、電流検出装置の電流検出感度におけるフリー層膜厚依存性の影響を緩和することが可能となる。これによって、製造される電流検出装置の感度ばらつきが抑制され、電流検出精度が改善された電流検出装置の実現が可能となる。
【００７０】
実施の形態５．
図１６は、図１をＩ−Ｉ線で切断した、この発明の実施の形態５に係るＴＭＲ素子集合体を簡略化して示す断面図である。図１６において、この発明の実施の形態５では、感度の異なる２つのＴＭＲ素子を実現するために、第１ＴＭＲ素子４のフリー層に積層したＭｇＯによるキャップ層１６０ａと、第２ＴＭＲ素子６のフリー層に積層したＭｇＯによるキャップ層１６０ｂとの膜厚が互いに異なる。
【００７１】
このとき、相対的に膜厚が異なるＭｇＯキャップ層の膜厚に応じて、第１ＴＭＲ素子４と第２ＴＭＲ素子６との感度が変化する。これは、ＭｇＯキャップ層を積層することによる感度の変化は、ＭｇＯキャップ層の膜厚に依存するためであり、ＭｇＯキャップ層の膜厚を大きくすることで感度は低下する。
【００７２】
ここで、ＭｇＯとフリー層の界面で生じる垂直磁気異方性の強度は、ＭｇＯの膜厚に依存し、膜厚を増加させることで垂直磁気異方性が増加する。そのため、ＭｇＯキャップ層の膜厚を変化させることにより、ＴＭＲ素子の感度を変化させることが可能となる。
【００７３】
したがって、ＭｇＯキャップ層をフリー層に積層したＴＭＲ素子においては、ＭｇＯキャップ層の膜厚が相対的に小さいＴＭＲ素子の方が、垂直方向の磁気異方性の強度が小さいため、感度が高まりダイナミックレンジが小さくなる。
【００７４】
以上のように、実施の形態５によれば、成膜時間は増加するが、電流検出装置を構成するＴＭＲ素子の両方にＭｇＯキャップ層を適用するため、ＭｇＯキャップ層によるＴＭＲ素子特性のフリー層膜厚依存性を、上記実施の形態４で示した構成よりもさらに低減することが可能であり、電流検出装置の精度ばらつきを抑制することが可能となる。
【００７５】
また、複数のＴＭＲ素子のそれぞれの第２磁性層において、その絶縁膜とは反対側の界面に積層する膜種または膜厚を変化させることで、第２磁性層の磁気的性質を変化させて感度を調整する。これにより、ＴＭＲ素子の感度の調整を、第２磁性層の膜厚だけでなく、絶縁膜と反対側に積層した物質との界面での相互作用を利用して実施することが可能であるため、膜厚に依存した感度調整よりも、自由度の高い感度を設計することが可能である。
【００７６】
実施の形態６．
図１７は、図１をＩ−Ｉ線で切断した、この発明の実施の形態６に係るＴＭＲ素子集合体を簡略化して示す断面図である。図１７において、この発明の実施の形態６では、ＴＭＲ素子の感度を低めてダイナミックレンジを拡大するために、ＴＭＲ素子集合体１を構成するＴＭＲ素子のうち、第２ＴＭＲ素子６のフリー層において、外部からの磁界が存在しないときに磁化が自発的に向く方向である磁化容易軸を、膜面に対して垂直方向１８１ｅとしている。
【００７７】
具体的には、第２ＴＭＲ素子６のフリー層において、磁化方向が積層した膜面に対して仰角を有し、外部からの磁界が存在しない場合に、その仰角を４５度よりも大きくすることにより、第１ＴＭＲ素子４および第２ＴＭＲ素子６の磁界に対する抵抗変化の感度を互いに異ならしめる。
【００７８】
図１８は、この発明の実施の形態６に係るＴＭＲ素子集合体における各フリー層の磁化方向を示す説明図である。図１８には、第１ＴＭＲ素子４および第２ＴＭＲ素子６のそれぞれが有する、フリー層およびピン層の磁化方向を示している。
【００７９】
図１８において、第１ＴＭＲ素子４のフリー層１８１ａの磁化方向は、上述したように、膜面に対して垂直方向１８１ｅを向いており、検出対象電流が誘起する磁界に対して、膜面に対して鉛直な向きから、膜面に対して平行な向き１８１ｄへと回転する。また、第２ＴＭＲ素子６のフリー層１８２ａの磁化方向は、膜の面内を、検出対象電流が誘起する磁界に対して回転する方向１８２ｄに動く。
【００８０】
また、第２ＴＭＲ素子６のフリー層１８１ａの磁化容易軸を、膜面に対して鉛直方向にするためには、バリア層１８１ｂにＭｇＯを用い、フリー層１８１ａの膜厚を０．８ｎｍ以下とすることで実現可能である。
【００８１】
ここで、ＴＭＲ素子の抵抗磁気特性を飽和させるためには、フリー層の磁化が、固定層の磁化と平行となる大きさの磁界を印加しなければならない。このとき必要な磁界は、材質が同じであれば、素子形状に主に依存し、磁界を印加しない場合には、フリー層の磁化方向は、自発的に素子の長手方向を向く。これは、形状磁気異方性によるもので、素子の短手方向を向くよりも、長手方向を向く方が反磁界によるエネルギーが低いためである。
【００８２】
しかしながら、ＭｇＯとフリー層との界面においては、ＭｇＯの結晶構造との結晶整合に起因する、界面垂直磁気異方性によって、界面に対して垂直方向に磁化が向いた方が、エネルギーが低くなるという特徴がある。
【００８３】
そのため、界面において、膜面に対して垂直方向が安定である磁化を、固定層と平行にするために必要な磁界は、形状磁気異方性よりもさらに大きくなるため、膜面内を回転する磁化と比較して、さらに大きな飽和磁界を得ることが可能となる。
【００８４】
以上のように、実施の形態６によれば、ダイナミックレンジをさらに拡大することが可能となり、より大きな電流が印加されても飽和しない電流検出特性を得ることが可能である。
【００８５】
また、この発明の実施の形態６では、複数のＴＭＲ素子のうち、最も感度を高くしたいＴＭＲ素子において、磁界が存在しない場合に、その第２磁性層の磁化方向が、第１磁性層の磁化方向に対して直交していることを想定している。したがって、磁界が存在しない場合に、第２磁性層の磁化方向は、積層した膜面に対して垂直方向を向く。
【００８６】
第２磁性層の磁化が、面内方向を向いたＴＭＲ素子に対して、磁化が積層膜に対して直交するＴＭＲ素子は飽和磁界が大きく、この発明の実施の形態６の方法を適用することでダイナミックレンジの大きいＴＭＲ素子を効果的に実現することが可能となる。
【００８７】
なお、ＴＭＲ素子の感度を調整する方法として、上述した実施の形態３〜６の方法を任意に組み合わせることができる。これにより、高感度なＴＭＲ素子と、感度が低くダイナミックレンジの大きいＴＭＲ素子とを組み合わせる場合であっても、それぞれのＴＭＲ素子を連続して成膜するだけで、この発明に係る電流検出装置を実現することができる。
【００８８】
実施の形態７．
この発明の実施の形態７では、電流検出装置が有するＴＭＲ素子集合体を構成する、複数のＴＭＲ素子について、それらを互いに接続するスペーサ５の必要条件を説明する。ここでは、図２に示した第２ＴＭＲ素子６を例に挙げて説明する。
【００８９】
まず、スペーサ５は、Ｔａ、Ｒｕを使用することが望ましい。また、反強磁性層６２は、シード層６１を積層し、その上に積層することが望ましく、シード層６１は、Ｒｕを用いることが望ましい。これは、反強磁性層６２と、そのさらに上層に積層される強磁性層６３との交換結合強度が増大するためである。
【００９０】
反強磁性層６２では、その結晶粒が大きいほど、反強磁性層６２の磁化方向の一方向性が大きく、この結果として、その上に積層された強磁性層６３との交換結合の強度が増す。また、強磁性層６３の交換結合の強度が強いほど、外部からの磁界に対する、強磁性層６３の磁化方向のゆらぎが小さく、それに起因したＭＲ比の変動を低減することができる。また、反強磁性層６２の結晶粒の大きさは、基板物質の結晶粒の大きさに依存する。そのため、Ｒｕ等結晶粒の大きさが大きい物質をシード層６１に選ぶことが望ましい。
【００９１】
ここでは、説明のために、第２ＴＭＲ素子６を例に挙げたが、これに限定されず、この発明に係る電流検出装置において、複数のＴＭＲ素子を積層するときに用いるスペーサ５に適用することが可能である。
【００９２】
実施の形態８．
この発明の実施の形態８では、電流検出装置を構成するＴＭＲ素子を作製するために必要な成膜方法について説明する。
【００９３】
まず、構成する磁性材料や非磁性材料は、ＤＣマグネトロンスパッタリングやＲＦマグネトロンスパッタリング、真空蒸着法等により積層される。また、バリア層は、不導体である必要があるが、ＭｇＯやＡｌ２Ｏ３といった、金属酸化物を使用することができる。このとき、ＭｇＯを用いた方が、Ａｌ２Ｏ３よりも大きなＭＲ比を得ることができ、感度を高めることが可能となる。
【００９４】
また、ＭｇＯやＡｌ２Ｏ３を積層するためには、それら金属酸化物の焼結体をターゲットとして使用し、ＲＦスパッタリングを用いて膜を積層するか、または金属ＭｇやＡｌを積層した後、酸素を注入したり、酸素を注入してさらに放電させることで酸素プラズマを発生させたりして、金属ＭｇやＡｌを酸化させ、金属酸化物に化学変化を生じさせることで、積層することが可能である。
【００９５】
以上のように、実施の形態８によれば、チャンバー内に発生する焼結体ターゲットに起因する塵埃を低減させることが可能であるため、再現性の高い安定した絶縁性能を有する絶縁膜を積層することが可能となる。
【００９６】
実施の形態９．
この発明の実施の形態９では、上述した実施の形態１〜８の電流検出装置を用いた並行型の磁界検出装置について説明する。
【００９７】
図１９は、この発明の実施の形態９に係る磁界検出装置の概略回路構成を示す斜視図である。図１９は、上述した実施の形態１〜８の電流検出装置を用いて構成される磁界検出装置の構成と、追加回路の接続とを示している。
【００９８】
図１９において、ここでは、検出対象となる磁界Ｈ２１０は、ＴＭＲ素子の短手方向と平行に印加されなければならないか、または検出対象磁界と導体２とが直交するように、電流検出装置を配置しなければならない。
【００９９】
また、ＴＭＲ素子集合体１の下部電極１００と上部電極２００との間に、直流定電流源１９０ｃを接続し、下部電極１００と上部電極２００との間に発生する電圧を、測定・制御装置２１４で測定する。このとき、得られた電圧Ｖ１を、直流定電流源から印加した定電流Ｉ１で除した値を、ここでのＴＭＲ素子集合体１の抵抗として得る。
【０１００】
まず、磁界を印加しない状態で、ＴＭＲ素子集合体１の抵抗Ｒ０を測定する。次に、検出対象磁界を印加し、再びＴＭＲ素子集合体１の抵抗を測定する。このとき得られたＴＭＲ素子集合体１の抵抗Ｒ１と抵抗Ｒ０との差分、すなわちＲ１−Ｒ０をΔＲとする。
【０１０１】
続いて、導体２に直流電流２１２を印加する。この電流が誘起する磁界２１１は、検出対象磁界２１０と合成され、方向が同じ場合は強め合い、逆向きの場合は弱めあって相殺する。ここで、定電流Ｉを印加した状態で、ＴＭＲ素子集合体１の抵抗を測定し、そのときの抵抗Ｒ２と抵抗Ｒ０の差分、すなわちＲ２−Ｒ０をΔＲ’とする。
【０１０２】
このとき、ΔＲ’＞ΔＲである場合には、電流を減少させるか、または逆方向電流を増加させ、ΔＲ’＜ΔＲである場合には電流を増加させるか、または逆方向の電流を減少させる。
【０１０３】
以下、そのときの磁界強度において同様の操作を繰り返し、ΔＲ’が最小になるときの電流を計測することで、外部磁界を求めることができる。このとき、電流が誘起する磁界は、検出対象磁界をちょうど相殺しているため、このときの電流強度は、検出対象磁界に比例している。したがって、定数を乗じることで、外部磁界強度を容易に求めることが可能である。
【０１０４】
続いて、図２０のフローチャートを参照しながら、この発明の実施の形態９に係る磁界検出装置の処理について説明する。なお、このフローチャートに示した各処理は、図１９に示した測定・制御装置２１４によって実行される。
【０１０５】
まず、外部磁界Ｈ２１０を印加しない状態で、ＴＭＲ素子集合体１の抵抗Ｒ０を測定し、次に、外部磁界Ｈ２１０を印加した状態で、ＴＭＲ素子集合体１の抵抗Ｒ１を測定して、Ｒ０とＲ１との差の絶対値ΔＲを求める（ステップＳ１）。
【０１０６】
続いて、図１９の導体２の例えばＡ→Ｂ方向の電流を増加、またはＢ→Ａ方向の電流を減少させる（ステップＳ２）。
次に、導体２に直流電流を供給した状態でＴＭＲ素子集合体１の抵抗Ｒ２を測定し、Ｒ２とＲ０との差の絶対値ΔＲ’を求める（ステップＳ３）。
【０１０７】
続いて、ΔＲ＞ΔＲ’である（ステップＳ４でＹｅｓ）、すなわちＴＭＲ素子集合体１の抵抗がＲ０に近づく場合には、上記ステップＳ１〜Ｓ４を繰り返して、同じ向きに直流電流を増加させ、ΔＲ’＜α（α：所定値）になったときに（ステップＳ５でＹｅｓ）、供給電流Ｉ２１２を磁界に換算して出力し（ステップＳ１１）、図２０の処理を終了する。
【０１０８】
一方、ステップＳ４で、ΔＲ＜ΔＲ’である（ステップＳ４でＮｏ）、すなわちＴＭＲ素子集合体１の抵抗がＲ０から遠ざかる場合には、Ｒ０とＲ１との差の絶対値ΔＲを求める（ステップＳ６）。
【０１０９】
続いて、図１９の導体２の例えばＢ→Ａ方向の電流を増加、またはＡ→Ｂ方向の電流を減少させる（ステップＳ７）。
次に、導体２に直流電流を供給した状態でＴＭＲ素子集合体１の抵抗Ｒ２を測定し、Ｒ２とＲ０との差の絶対値ΔＲ’を求める（ステップＳ８）。
【０１１０】
続いて、ΔＲ＞ΔＲ’である（ステップＳ９でＹｅｓ）、すなわちＴＭＲ素子集合体１の抵抗がＲ０に近づく場合には、上記ステップＳ６〜Ｓ９を繰り返して、同じ向きに直流電流を増加させ、ΔＲ’＜αになったときに（ステップＳ１０でＹｅｓ）、供給電流Ｉ２１２を磁界に換算して出力し（ステップＳ１１）、図２０の処理を終了する。
【０１１１】
一方、ステップＳ９において、ΔＲ＜ΔＲ’である（ステップＳ９でＮｏ）、すなわちＴＭＲ素子集合体１の抵抗がＲ０から遠ざかる場合には、ステップＳ１に戻り、動作を繰り返す。
【０１１２】
なお、図２０のフローチャートでは、導体２に供給する電流Ｉ２１２は、まず導体２の端Ａから端Ｂの方向に流しているが、この順番は逆であってもよい。
【０１１３】
以上のように、実施の形態９によれば、磁界検出装置の検出可能磁界の範囲は、磁界検出装置を構成するＴＭＲ素子集合体の磁界に対する抵抗変化のダイナミックレンジの大きさに依存するため、検出可能な磁界範囲を拡大することが可能となる。また、ＴＭＲ素子集合体の磁界に対する抵抗変化が、磁界が零となる近傍で大きくなるため、検出磁界の精度を向上させることが可能となる。
【符号の説明】
【０１１４】
１、１ａ  素子集合体、２  導体、３  検出対象電流、４  第１ＴＭＲ素子、５  スペーサ、６  第２ＴＭＲ素子、７ａ〜７ｃ  ＴＭＲ素子、４１  シード層、４２  反強磁性層、４３  強磁性層、４４  スペーサ、４５  強磁性層、４６  バリア層、４７  強磁性層、６１  シード層、６２  反強磁性層、６３  強磁性層、６４  スペーサ、６５  強磁性層、６６  バリア層、６７  強磁性層、１００  下部電極、１４１  第２磁性層の膜厚、１４２  第２磁性層の膜厚、１４３ａ  第１磁性層の磁化方向、１４３ｂ  第２磁性層の磁化回転方向、１４３ｃ  第１磁性層の磁化方向、１４３ｄ  第２磁性層の磁化回転方向、１５０  キャップ層、１６０ａ  キャップ層、１６０ｂ  キャップ層、１８１ａ  第２磁性層、１８１ｂ  バリア層、１８１ｃ  第１磁性層、１８１ｄ  第２磁性層の磁化の回転方向、１８１ｅ  第２磁性層の磁化方向、１８１ｆ  第１磁性層の磁化方向、１８２ａ  第２磁性層、１８２ｂ  バリア層、１８２ｃ  第１磁性層、１８２ｅ  第１磁性層の磁化方向、１８２ｆ  第２磁性層の磁化回転方向、２００  上部電極、１９０ａ  制御信号、１９０ｂ  相殺電流印加装置（電流源）、２１１  電流によって誘起される磁界、２１０  検出対象磁界、２１２  検出対象磁界を打ち消す様に磁界が発生する向きに印加される電流、２１４  測定・制御装置、２５０  電流源、２５１  電圧計、２５２  電流負荷。
【図１】
0006465725.tif 000002
【図２】
0006465725.tif 000003
【図３】
0006465725.tif 000004
【図４】
0006465725.tif 000005
【図５】
0006465725.tif 000006
【図６】
0006465725.tif 000007
【図７】
0006465725.tif 000008
【図８】
0006465725.tif 000009
【図９】
0006465725.tif 000010
【図１０】
0006465725.tif 000011
【図１１】
0006465725.tif 000012
【図１２】
0006465725.tif 000013
【図１３】
0006465725.tif 000014
【図１４】
0006465725.tif 000015
【図１５】
0006465725.tif 000016
【図１６】
0006465725.tif 000017
【図１７】
0006465725.tif 000018
【図１８】
0006465725.tif 000019
【図１９】
0006465725.tif 000020
【図２０】
0006465725.tif 000021